СПОСОБ И КОМПОЗИЦИЯ ДЛЯ ВОДООЧИСТКИ И ОБЕЗВОЖИВАНИЯ ШЛАМА

1. Способ водоочистки или обезвоживания шлама, включающий в себя стадии, на которых:
а) поверхностно обработанный природный карбонат кальция, природный бентонит и анионный полимер приводят в контакт с водой или шламом, при этом в результате объединения содержащихся в воде или шламе веществ в виде частиц образуются хлопья,
б) отделяют образовавшиеся хлопья для получения очищенной воды или отделяют воду для получения обезвоженного шлама,
при этом поверхностно обработанный природный карбонат кальция представляет собой продукт реакции природного карбоната кальция с кислотой и диоксидом углерода, образующимся in situ в результате обработки кислотой и/или подаваемым извне, полученный в виде водной суспензии с pH, измеренным при 20°C, более 6,0.
2. Способ по п. 1, в котором природный карбонат кальция выбран из группы, состоящей из мрамора, кальцита, мела, доломита, известняка или их смесей.
s
3. Способ по п. 1 или 2, в котором кислота имеет показатель pK при 25°C, составляющий менее 2,5.
4. Способ по п. 1 или 2, в котором природный карбонат кальция был приведен в реакцию с кислотой и/или диоксидом углерода в присутствии по меньшей мере одного соединения, выбранного из группы, состоящей из силиката, диоксида кремния, гидроксида алюминия, алюмината щелочноземельного металла, оксида магния или их смесей.
5. Способ по п. 1 или 2, в котором поверхностно обработанный природный карбонат кальция имеет:
2
i) удельную площадь поверхности от 5 до 200 м/г, измеренную с использованием азота и метода BET согласно стандарту ISO 9277, и/или
ii) средневзвешенный диаметр частиц, составляющий от 0,1 до 50 мкм, измеренный с помощью седиментационного метода, и/или
iii) внутреннюю пористость частиц, составляющую от 20 до 40% по объему, измеренную методом ртутной порометрии.
6. Способ по п. 1, в котором природный бентонит представляет собой нейтральный природный бентонит, водная суспензия которого, имеющая концентрацию 2 г/10 мл, имеет показатель pH от 6,0 до 8,0.
7. Способ по п. 1, в котором анионный полимер представляет собой природный анионный полимер, предпочтительно анионный крахмал, альгинат или их смеси.
8. Способ по п. 6, в котором анионный полимер представляет собой природный анионный полимер, предпочтительно анионный крахмал, альгинат или их смеси.
9. Способ по п. 1 или 2, в котором:
i) поверхностно обработанный природный карбонат кальция приводят в контакт с водой в количестве от 0,001 до 0,1 вес. % от веса воды и/или
ii) природный бентонит приводят в контакт с водой в количестве от 0,0001 до 0,01 вес. % от веса воды и/или
iii) анионный полимер приводят в контакт с водой в количестве от 0,00001 до 0,001 вес. % от веса воды.
10. Способ по п. 6 или 7, в котором:
i) поверхностно обработанный природный карбонат кальция приводят в контакт с водой в количестве от 0,001 до 0,1 вес. % от веса воды и/или
ii) природный бентонит приводят в контакт с водой в количестве от 0,0001 до 0,01 вес. % от веса воды и/или
iii) анионный полимер приводят в контакт с водой в количестве от 0,00001 до 0,001 вес. % от веса воды.
11. Способ по п. 1 или 2, в котором:
i) поверхностно обработанный природный карбонат кальция приводят в контакт со шламом в количестве от 0,005 до 20 вес. % от веса шлама и/или
ii) природный бентонит приводят в контакт со шламом в количестве от 0,0005 до 5,0 вес. % от веса шлама и/или
iii) анионный полимер приводят в контакт со шламом в количестве от 0,00001 до 0,001 вес. % от веса шлама.
12. Способ по п. 6 или 7, в котором:
i) поверхностно обработанный природный карбонат кальция приводят в контакт со шламом в количестве от 0,005 до 20 вес. % от веса шлама и/или
ii) природный бентонит приводят в контакт со шламом в количестве от 0,0005 до 5,0 вес. % от веса шлама и/или
iii) анионный полимер приводят в контакт со шламом в количестве от 0,00001 до 0,001 вес. % от веса шлама.
13. Способ по п. 1 или 2, в котором хлопья отделяют посредством фильтрации, осаждения или центрифугирования.
14. Способ по п. 1 или 2, в котором вода выбрана из группы, состоящей из технической воды, питьевой воды и стоков, а шлам выбран из группы, состоящей из шлама после осветления, шлама после отмывания свеклы, отложений в водоемах и портах, шлама, образующегося при геологических бурениях и работах по возведению траншейной стенки, шлама бумажного производства, маслянистого шлама, шлама пищевой промышленности и шлама, содержащего гидроксид алюминия.
15. Композиция для водоочистки или обезвоживания шлама, содержащая поверхностно обработанный природный карбонат кальция, охарактеризованный в любом из пп. 1-5, природный бентонит, охарактеризованный в п. 1 или 6, и анионный полимер, охарактеризованный в п. 1 или 7.
16. Композиция по п. 15, в которой весовое соотношение между поверхностно обработанным природным карбонатом кальция и природным бентонитом составляет от 50:50 до 99:1.
17. Применение поверхностно обработанного природного карбоната кальция, охарактеризованного в любом из пп. 1-5, в комбинации с природным бентонитом, охарактеризованным в п. 1 или 6, и анионным полимером, охарактеризованным в п. 1 или 7, для водоочистки или обезвоживания шлама.
18. Применение по п. 17, в котором для водоочистки или обезвоживания шлама используют композицию по п. 15 или 16.